(57)【要約】  本発明は、頭部に装着するかつらベース１０と、かつらベース１０に植毛された毛髪２０を含む全頭かつら１において、かつらベース１０は、頭頂部領域に装着される第１部分１１と、後頭部領域に装着される第２部分１２と、首付近に装着される第３部分１３からなり、第１部分１１に植毛された毛髪２１は、ポリエステル系繊維Ａを６０〜８０質量％と、人工タンパク質繊維を２０〜４０質量％含み、第２部分１２に植毛された毛髪２２は、人工タンパク質繊維を２０〜９０質量％と、ポリエステル系繊維Ｂを１０〜８０質量％と、ポリエステル系繊維Ａを０〜７０質量％含み、第３部分１３に植毛された毛髪２３は、ポリエステル繊維Ａ及びポリエステル系繊維Ｂからなる群から選ばれる一種以上の繊維からなる全頭かつらに関する。これにより、自然な外観、良好な櫛通り性及びアイロンセット性、並びに繰り返し使用耐久性を有する全頭かつらを提供する。
2017104808.tif 000002
【特許請求の範囲】
【請求項１】
頭部に装着するかつらベースと、前記かつらベースに植毛された毛髪を含む全頭かつらにおいて、
前記かつらベースは、頭頂部領域に装着される第１部分と、後頭部領域に装着される第２部分と、首付近に装着される第３部分からなり、
第１部分に植毛された毛髪は、第１部分に植毛される毛髪全体の質量を１００質量％とした場合、ポリエステル系繊維Ａを６０〜８０質量％と、人工タンパク質繊維を２０〜４０質量％含み、
第２部分に植毛された毛髪は、第２部分に植毛される毛髪全体の質量を１００質量％とした場合、人工タンパク質繊維を２０〜９０質量％と、ポリエステル系繊維Ｂを１０〜８０質量％と、ポリエステル系繊維Ａを０〜７０質量％含み、
第３部分に植毛された毛髪は、ポリエステル系繊維Ａ及びポリエステル系繊維Ｂからなる群から選ばれる一種以上の繊維からなり、
ポリエステル系繊維Ａは臭素化エポキシ系難燃剤及び三酸化アンチモンを含み、ポリエステル系繊維Ｂは三酸化アンチモンを含まないことを特徴とする全頭かつら。
【請求項２】
第１部分に植毛された毛髪は、第１部分に植毛される毛髪全体の質量を１００質量％とした場合、ポリエステル系繊維Ａ繊維７０〜８０質量％と、人工タンパク質繊維２０〜３０質量％を含み、第２部分に植毛された毛髪は、第２部分に植毛される毛髪全体の質量を１００質量％とした場合、人工タンパク質繊維２０〜３０質量％と、ポリエステル系繊維Ｂ２０〜３０質量％と、ポリエステル系繊維Ａ４０〜６０質量％を含み、第３部分に植毛された毛髪は、第３部分に植毛される毛髪全体の質量を１００質量％とした場合、ポリエステル系繊維Ａ５０〜７０質量％と、ポリエステル系繊維Ｂ３０〜５０質量％からなる請求項１に記載の全頭かつら。
【請求項３】
前記人工タンパク質繊維は、コラーゲン繊維である請求項１又は２に記載の全頭かつら。
【請求項４】
ポリエステル系繊維Ｂは、臭素化エポキシ系難燃剤を含む請求項１〜３のいずれか１項に記載の全頭かつら。
【発明の詳細な説明】
【技術分野】
【０００１】
本発明は、かつらベースに植毛する毛髪を少なくとも二つの異なる構成にした全頭かつらに関する。
【背景技術】
【０００２】
通常、先天的に頭髪が少ない場合、円形脱毛症により頭髪が消失している時、抗ガン剤治療などにより脱毛している場合には、頭部全体を覆う全頭かつらが用いられていた。例えば、特許文献１には、かつら本体と部分かつらを備えた全頭用かつらが開示されている。また、髪型のファッション性を高めるために全頭かつらを用いることもある。例えば、特許文献２には、頭部を被包する第１かつらと襟足部分に被冠してこれを装飾する第２かつらからなり、それぞれのかつらを単独で又はクリップにより連結して使用することにより、髪型に多様な意匠性を自由に設定できるかつらが提案されている。【０００３】
一方、全頭かつらを人毛で構成すると、人毛の入手が困難なうえコストが高いという問題があり、人工毛髪を用いることが行われている。全頭かつらを人工毛髪で構成する場合、一般的に、かつらベースには全体的に単一構成の人工毛髪が植毛される。
【先行技術文献】
【特許文献】
【０００４】
【特許文献１】特開２０１４−９１８７０号公報
【特許文献２】特開２００４−９１９７２号公報
【発明の概要】
【発明が解決しようとする課題】
【０００５】
全頭かつらについては、自然な外観、良好な櫛通り性及びヘアアイロンによるアイロンセット性が求められるとともに、繰り返し使用耐久性が求められるが、かつらベースの全体に単一構成の人工毛髪を植毛すると、これらの品質要求を満たすことが困難であった。【０００６】
本発明は、前記従来の問題を解決するため、自然な外観、良好な櫛通り性及びヘアアイロンによるアイロンセット性、並びに繰り返し使用耐久性を有する全頭かつらを提供する。
【課題を解決するための手段】
【０００７】
本発明は、頭部に装着するかつらベースと、前記かつらベースに植毛された毛髪を含む全頭かつらにおいて、前記かつらベースは、頭頂部領域に装着される第１部分と、後頭部領域に装着される第２部分と、首付近に装着される第３部分からなり、第１部分に植毛された毛髪は、第１部分に植毛される毛髪全体の質量を１００質量％とした場合、ポリエステル系繊維Ａを６０〜８０質量％と、人工タンパク質繊維を２０〜４０質量％含み、第２部分に植毛された毛髪は、第２部分に植毛される毛髪全体の質量を１００質量％とした場合、人工タンパク質繊維を２０〜９０質量％と、ポリエステル系繊維Ｂを１０〜８０質量％と、ポリエステル系繊維Ａを０〜７０質量％含み、第３部分に植毛された毛髪は、ポリエステル系繊維Ａ及びポリエステル系繊維Ｂからなる群から選ばれる一種以上の繊維からなり、ポリエステル系繊維Ａは臭素化エポキシ系難燃剤及び三酸化アンチモンを含み、ポリエステル系繊維Ｂは三酸化アンチモンを含まないことを特徴とする全頭かつらに関する。【０００８】
本発明の全頭かつらにおいて、第１部分に植毛された毛髪は、第１部分に植毛される毛髪全体の質量を１００質量％とした場合、ポリエステル系繊維Ａ７０〜８０質量％と、人工タンパク質繊維２０〜３０質量％を含み、第２部分に植毛された毛髪は、第２部分に植毛される毛髪全体の質量を１００質量％とした場合、人工タンパク質繊維２０〜３０質量％と、ポリエステル系繊維Ｂ２０〜３０質量％と、ポリエステル系繊維Ａ４０〜６０質量％を含み、第３部分に植毛された毛髪は、第３部分に植毛される毛髪全体の質量を１００質量％とした場合、ポリエステル系繊維Ａ５０〜７０質量％と、ポリエステル系繊維Ｂ３０〜５０質量％からなることが好ましい。【０００９】
前記人工タンパク質繊維は、コラーゲン繊維であることが好ましい。また、ポリエステル系繊維Ｂは、臭素化エポキシ系難燃剤を含むことが好ましい。
【発明の効果】
【００１０】
本発明は、自然な外観、良好な櫛通り性及びヘアアイロンによるアイロンセット性、並びに繰り返し使用耐久性を有する全頭かつらを提供することができる。
【図面の簡単な説明】
【００１１】
【図１】図１は本発明の一実施形態の全頭かつらを装着した状態を、毛髪を透過して示した模式的側面図である。
【図２】図２Ａは本発明の一実施形態の全頭かつらの裏面を示す模式的側面図であり、図２Ｂは同模式的表面図である。
【図３】図３は頭部の各部位を示した模式的側面図である。
【図４】図４Ａ―Ｃは嵩高測定機の模式的説明図である。
【図５】図５はカール形状を説明する模式図である。
【発明を実施するための形態】
【００１２】
本発明者らは、頭部に装着するかつらベースと、前記かつらベースに植毛された人工毛髪を含む全頭かつら（フルウィッグ、全かつらとも称される。）において、自然な外観、良好な櫛通り性及びヘアアイロンによるアイロンセット性（以下において、単に「アイロンセット性」とも記す。）、並びに繰り返し使用耐久性の全ての品質を満たすことについて検討を重ねた。その結果、かつらベースにおいて、頭頂部領域に装着される第１部分、後頭部領域に装着される第２部分、及び首付近に装着される第３部分のそれぞれに植毛される人工毛髪を特異の構成（繊維配合）にすることで、自然な外観、良好な櫛通り性及びアイロンセット性、並びに繰り返し使用耐久性の全ての品質を満たすことを見出し、本発明に至った。
【００１３】
本発明の一実施形態において、かつらベースとしては、特に限定されず、例えば、ネット、生地などの一般的にかつらベースとして用いるものを用いることができる。前記かつらベースは、頭頂部領域に装着される第１部分、後頭部領域に装着される第２部分、及び首付近に装着される第３部分に区分けられる。通常、図３に示されているように、頭部３０は、バング部分３１、トップ部分３２、サイド部分３３、クラウン部分３４、ミドルセクション３５及びネープ部分３６に分けられる。本発明の一実施形態において、かつらベースの第１部分は、バング部分３１、トップ部分３２、サイド部分３３の一部、及びクラウン部分３４に装着され、かつらベースの第２部分は、サイド部分３３の一部、及びミドルセクション３５に装着され、かつらベースの第３部分は、ネープ部分３６に装着されることが好ましい。
【００１４】
第１部分に植毛された毛髪は、第１部分に植毛される毛髪全体の質量を１００質量％とした場合、ポリエステル系繊維Ａを６０〜８０質量％、及び人工タンパク質繊維を２０〜４０質量％含む。好ましくは、ポリエステル系繊維Ａを７０〜８０質量％、及び人工タンパク質繊維を２０〜３０質量％含む。より好ましくは、ポリエステル系繊維Ａ７５〜８０質量％、及び人工タンパク質繊維２０〜２５質量％を含む。毛髪の光沢が低く、自然な外観を有するとともに、アイロンセット性にも優れる。全頭かつらにおいて、光沢は、主に、頭頂部の毛髪の光沢によって左右されるため、頭頂部領域に装着される第１部分に植毛される毛髪に臭素化エポキシ系難燃剤と三酸化アンチモンを含むポリエステル系繊維Ａを６０質量％以上含ませると、光沢を抑制することができ、かつら全体が自然な外観を有することになる。
【００１５】
第１部分に植毛された毛髪は、本発明の目的を阻害しない範囲において、ポリエステル系繊維Ａ及び人工タンパク質繊維に加えて、他の人工毛髪用繊維を含んでもよい。他の人工毛髪用繊維としては、ポリエステル系繊維Ａ以外のポリエステル系繊維、ポリ塩化ビニル系繊維、モダクリル繊維、ポリオレフィン系繊維などを用いることができる。特に限定されないが、第１部分に植毛される毛髪全体の質量を１００質量％とした場合、他の繊維の含有量は、例えば２０質量％以下にすることができる。
【００１６】
第２部分に植毛された毛髪は、第２部分に植毛される毛髪全体の質量を１００質量％とした場合、人工タンパク質繊維を２０〜９０質量％、ポリエステル系繊維Ｂを１０〜８０質量％、及びポリエステル系繊維Ａを０〜７０質量％含む。好ましくは、人工タンパク質繊維を２０〜５０質量％、ポリエステル系繊維Ｂを１０〜４０質量％、及びポリエステル系繊維Ａを４０〜７０質量％含む。より好ましくは、人工タンパク質繊維を２０〜４０質量％、ポリエステル系繊維Ｂを２０〜４０質量％、及びポリエステル系繊維Ａを４０〜６０質量％含む。さらに好ましくは、人工タンパク質繊維２０〜３０質量％、ポリエステル系繊維Ｂ２０〜３０質量％、及びポリエステル系繊維Ａ４０〜６０質量％を含む。アイロンセット性に優れるとともに、櫛通り性に優れる。全頭かつらにおいて、櫛通り性は、主に後頭部の毛髪に影響される。後頭部領域に装着される第２部分に植毛される毛髪に人工タンパク質繊維を２０質量％以上、及び三酸化アンチモンを含まないポリエステル系繊維Ｂを１０質量％以上含ませることで櫛通り性が良好になる。
【００１７】
第２部分に植毛された毛髪は、本発明の目的を阻害しない範囲において、ポリエステル系繊維Ａ、ポリエステル系繊維Ｂ及び人工タンパク質繊維に加えて、他の人工毛髪用繊維を含んでもよい。他の人工毛髪用繊維としては、ポリ塩化ビニル系繊維、モダクリル繊維、ポリオレフィン系繊維などを用いることができる。特に限定されないが、第２部分に植毛される毛髪全体の質量を１００質量％とした場合、他の繊維の含有量は、例えば２０質量％以下にすることができる。
【００１８】
全頭かつらにおいて、ヘアアイロンによるアイロンセット性は、主に頭頂部及び後頭部の毛髪に影響される。頭頂部領域に装着される第１部分及び後頭部領域に装着される第２部分に植毛される毛髪に人工タンパク質繊維を２０質量％以上含ませることでアイロンセット性が良好になる。
【００１９】
第３部分に植毛された毛髪は、ポリエステル系繊維Ａ及び／又はポリエステル系繊維Ｂからなる。第３部分に植毛される毛髪全体の質量を１００質量％とした場合、ポリエステル系繊維Ｂ３０〜７０質量％、及びポリエステル系繊維Ａ３０〜７０質量％からなることが好ましく、より好ましくは、ポリエステル系繊維Ｂ３０〜５０質量％、及びポリエステル系繊維Ａ５０〜７０質量％からなる。ヘアアイロンによってダメージが修復しやすい。全頭かつらにおいて、繰り返し使用耐久性は、主に、ダメージが蓄積しやすい首付近の毛髪のダメージ修復性を高めることで向上する。首付近に装着される第３部分に植毛される毛髪をポリエステル系繊維Ａ及び／又はポリエステル系繊維Ｂで構成することで、ヘアアイロンによってダメージが修復しやすく、かつらの使用耐久性が良好になる。
【００２０】
前記人工タンパク質繊維としては、人工的に作製したタンパク質の繊維であればよく、特に限定されず、例えば、コラーゲン繊維、ケラチン繊維などのたんぱく質を主成分となる繊維を用いることができる。前記コラーゲン繊維としては、特に限定されず、公知のコラーゲン繊維を用いることができる。例えば、再生コラーゲン繊維を用いることができる。前記再生コラーゲン繊維は、例えば、コラーゲン原料を溶解処理し、可溶化して得られた可溶化コラーゲン溶液を紡糸することで得ることができる。具体的には、市販の再生コラーゲン繊維、特開２００７−１６９８０６号公報に記載の再生コラーゲン繊維などを用いることができる。市販の再生コラーゲン繊維としては、特に限定されないが、例えば、株式会社カネカ製の再生コラーゲン繊維「Ｕｌｔｉｍａ（登録商法）」などを用いることができる。
【００２１】
前記人工タンパク質繊維は、毛髪に好適という観点から、単繊維繊度が１０〜１００ｄｔｅｘであることが好ましく、より好ましくは２０〜９０ｄｔｅｘであり、さらに好ましくは３５〜８０ｄｔｅｘである。
【００２２】
ポリエステル系繊維Ａは、ポリアルキレンテレフタレート及びポリアルキレンテレフタレートを主体とする共重合ポリエステルからなる群から選ばれる１種以上のポリエステル樹脂、臭素化エポキシ系難燃剤、及び三酸化アンチモンを含むことが好ましい。ポリエステル系繊維Ａは、ポリエステル樹脂１００質量部に対して、臭素化エポキシ系難燃剤５質量部以上４０質量部以下と、三酸化アンチモン１．５質量部以上７質量部未満を含むことが好ましい。好ましくは、上記ポリエステル樹脂１００質量部に対し、臭素化エポキシ系難燃剤を１０質量部以上３０質量部以下含み、１５質量部以上２５質量部以下含むことがさらに好ましい。臭素化エポキシ系難燃剤としては、樹脂の難燃化に用いるものを用いればよく、特に限定されない。光沢調整効果に優れるという観点から、ポリエステル樹脂１００質量部に対し、三酸化アンチモンを１．５質量部以上５質量部以下含むことが好ましく、１．５質量部以上４質量部以下含むことがより好ましく、１．５質量部以上３質量部以下含むことがさらに好ましい。ポリエステル系繊維Ａとしては、特に限定されないが、例えば、株式会社カネカ製の難燃性ポリエステル系繊維「Ｆｕｔｕｒａ−ＮＬ」などの市販のものを用いることができる。
【００２３】
ポリエステル系繊維Ｂとしては、三酸化アンチモンを含まないポリエステル系繊維であればよく、特に限定されない。難燃性に優れる観点から、臭素化エポキシ系難燃剤を含むことが好ましい。ポリエステル系繊維Ｂは、ポリアルキレンテレフタレート及びポリアルキレンテレフタレートを主体とする共重合ポリエステルからなる群から選ばれる１種以上のポリエステル樹脂１００質量部に対し、臭素化エポキシ系難燃剤を５質量部以上４０質量部以下含むことが好ましく、より好ましくは１０質量部以上３０質量部以下含み、さらに好ましくは１５質量部以上２５質量部以下含む。ポリエステル系繊維Ｂは、難燃助剤として、三酸化アンチモン以外のアンチモン化合物、例えばアンチモン酸ソーダを含んでもよい。ポリエステル系繊維Ｂとしては、特に限定されないが、例えば、株式会社カネカ製の難燃性ポリエステル系繊維「Ｆｕｔｕｒａ」及び難燃性ポリエステル系繊維（商品名「Ｆｕｔｕｒａ−ＳＴ」）などの市販のものを用いることができる。
【００２４】
ポリエステル系繊維Ａ及びポリエステル系繊維Ｂは、毛髪に好適という観点から、単繊維繊度が１０〜１００ｄｔｅｘであることが好ましく、より好ましくは２０〜９０ｄｔｅｘであり、さらに好ましくは３５〜８０ｄｔｅｘである。
【００２５】
本発明において、かつらベースへの毛髪の植毛も、特に限定されず、例えば、一般的にかつらを作製する時に行われる方法及び装置などを用いて行うことができる。
【００２６】
以下、図面を参照して本発明を詳細に説明する。
【００２７】
図１は、本発明の一実施形態の全頭かつらを装着した状態を、毛髪を透過して示した側面図である。図２Ａは本発明の一実施形態の全頭かつらの裏面を示す模式的側面図であり、図２Ｂは同模式的表面図である。
【００２８】
図１〜２に示しているように、該実施形態の全頭かつら１は、頭部に装着するかつらベース１０と、かつらベース１０に植毛された毛髪２０を含む。かつらベース１０は、頭頂部領域に装着される第１部分１１と、後頭部領域に装着される第２部分１２と、首付近に装着される第３部分１３からなる。第１部分１１に植毛された毛髪２１は、第１部分に植毛される毛髪全体の質量を１００質量％とした場合、ポリエステル系繊維Ａを６０〜８０質量％、及び人工タンパク質繊維を２０〜４０質量％含む。第２部分１２に植毛された毛髪２２は、第２部分に植毛される毛髪全体の質量を１００質量％とした場合、人工タンパク質繊維を２０〜９０質量％、ポリエステル系繊維Ｂを１０〜８０質量％、及びポリエステル系繊維Ａ０〜７０質量％を含む。第３部分１３に植毛された毛髪２３は、ポリエステル系繊維Ａ及び／又はポリエステル系繊維Ｂからなる。
【００２９】
図１〜図３から分かるように、該実施形態のかつらベースの第１部分１１は、バング部分３１、トップ部分３２、サイド部分３３の一部、及びクラウン部分３４に装着され、かつらベースの第２部分１２は、サイド部分３３の一部及びミドルセクション３５に装着され、かつらベースの第３部分１３は、ネープ部分３６に装着される。
【実施例】
【００３０】
以下、実施例により本発明を更に具体的に説明する。なお、本発明は下記の実施例に限定されるものではない。【００３１】
まず、下記表１に示す構成の毛髪用試料について、下記のように、光沢値、櫛通り性、ヘアアイロンによるアイロンセット性及びヘアアイロンによるダメージ修復率を測定した。その結果を下記表１に示した。ポリエステル系繊維Ａとして株式会社カネカ製の難燃性ポリエステル系繊維（商品名「Ｆｕｔｕｒａ−ＮＬ」、単繊維繊度５８ｄｔｅｘ）を用い、ポリエステル系繊維Ｂとして株式会社カネカ製の難燃性ポリエステル系繊維（商品名Ｆｕｔｕｒａ」、単繊維繊度６５ｄｔｅｘ）を用い、コラーゲン繊維として株式会社カネカ製の再生コラーゲン繊維（商品名「Ｕｌｔｉｍａ」、単繊維繊度７８ｄｔｅｘ）を用いた。【００３２】
＜光沢値の測定＞
光沢測定装置（ボサノヴァテクノロジース社製、品名「ＳＡＭＢＡ  Ｈａｉｒ」）を用いて光沢値を測定した。光沢値が３０以下を合格とし、光沢値が３０を超えると不合格とした。【００３３】
＜櫛通り性の評価＞
フォースゲージ（日本電産シンポ社製、型番「ＦＧＣ−１０Ｂ」）に毛髪用試料（繊維質量５０ｇ、長さ１６ｉｎｃｈ）を吊り、毛髪用試料をブラシ（成進社製、品名「ＷＩＧブラシ」）で挟み込み、上から下へブラシを移動させ、その加重を測定し、櫛通り値とした。櫛通り値が低いほど櫛通り性が良好であることを意味する。櫛通り値が３ｋｇ以下を合格とし、３ｋｇを超えると不合格とした。【００３４】
＜アイロンセット性の評価＞
毛髪用試料（繊維質量１５ｇ、長さ３８ｃｍ）の上端から２ｃｍの部位をゴム止めした後、マネキンヘット（レジーナ社製、品名「ＣＵＴ６６」）の頭頂部に毛髪用試料の上端部を取り付けた。１８０℃に加熱したヘアアイロン（米国Ｂｅｌｓｏｎ  Ｐｒｏｄｕｃｔｓ社製、「ＧＯＬＤ  Ｎ  ＨＯＴ  Ｐｒｏｆｅｓｓｉｏｎａｌ  Ｃｅｒａｍｉｃ  Ｓｐｒｉｎｇ  Ｃｕｒｌｉｎｇ  Ｉｒｏｎ  １−１／４ｉｎｃｈ  ＧＨ２１５０」)にて毛髪用試料の毛先を掴み、根元に巻き上げ、５秒間保持した後、カール形状が崩れないように手の上に乗せ、１秒以内に手を離してカールを付与した。カールを付与した毛髪用試料をマネキンヘットからはずし、その長さを計測した。カールを付与した毛髪用試料の長さが小さいほどカールが付きやすく、アイロンセット性が良好であることを意味する。カールを付与した毛髪用試料の長さが３５ｃｍ以下を合格とし、３５ｃｍを超えると不合格とした。【００３５】
＜ダメージ修復率の評価＞
（１）毛髪用試料（全長１６インチ、１５ｇ）のレイヤー部（４インチ）の初期嵩高値を測定した。
（２）毛髪用試料に対してブラシにて逆毛を立てて毛髪を絡ませた。
（３）手でレイヤー部を１０回揉み込み、毛髪をさらに絡ませた。
（４）ブラシで絡まった毛髪を梳きほぐした。
（５）（２）〜（４）の作業を５回繰り返し、ダメージを促進させた。
（６）ダメージ促進後の毛髪用試料のレイヤー部の嵩高値を測定し、ダメージ後の嵩高値とした。
（７）１８０℃に加熱したヘアアイロンを５回毛髪用試料の根元から毛先に通してダメージを修復させた。ヘアアイロンは、アイロンセット評価に用いたものと同様のものを用いた。
（８）ヘアアイロン処理後の毛髪用試料のレイヤー部の嵩高値を測定し、ダメージ修復後の嵩高値とした。
（９）下記数式（１）に基づいて、ダメージ修復率を算出した。ダメージ修復率が５５％以上を合格とし、５５％未満を不合格とした。
ダメージ修復率（％）＝（ダメージ後の嵩高値−ダメージ修復後の嵩高値）／ダメージ後の嵩高値×１００【００３６】
＜嵩高値の測定＞
毛髪用試料の嵩高値は、図４に示した嵩高測定機を用いて測定した。図４Ａ〜Ｃに示されているように、嵩高測定機１００は、支持台１０１と、支持台１０１の上に配置され、毛髪を挟む挟み具１０２、１０３を備えている。挟み具１０２には、目盛１０４が透明テープ（図示無し）で貼り付けられている。支持台１０１、挟み具１０２及び１０３は、いずれもアクリル系樹脂で構成されている。図４Ｃに示されているように、挟み具１０２と挟み具１０３の間に毛髪用試料４０を、挟み具１０２の長さ方向の中心と毛髪用試料４０のレイヤー部の中心が一致するように配置して嵩高値を測定した。【００３７】
【表１】
2017104808.tif 000003
【００３８】
上記表１の結果から分かるように、再生コラーゲン繊維を２０質量％以上含む毛髪用試料１〜５及び１３は、カールを付与した後の長さが３５ｃｍ以下であり、ヘアアイロンによるアイロンセット性が良好であった。ポリエステル系繊維Ａを６０質量％以上含む毛髪用試料１〜４、６、９、１０及び１２は、光沢値が３０以下であり、自然な外観を示していた。人工毛髪用繊維を２０質量％以上、及びポリエステル系繊維Ｂを１０質量％以上含む毛髪用試料２、３、５〜７及び１１は、櫛通り値が３ｋｇ以下であり、櫛通り性が良好であった。ポリエステル系繊維Ａ及び／又はポリエステル系繊維Ｂからなる毛髪用試料６〜９、１１及び１２は、ヘアアイロンによるダメージ修復率が５５％以上であり、使用耐久性が良好であった。【００３９】
（実施例１）
かつらベース１０の第１部分１１には、上述した毛髪用試料１と同じ構成のポリエステル系繊維Ａ８０質量％及び再生コラーゲン繊維２０質量％からなる毛髪２１を、かつらベース１０の第２部分１２には、上述した毛髪用試料５と同じ構成のポリエステル系繊維Ｂ３０質量％、ポリエステル系繊維Ａ５０質量％及び再生コラーゲン繊維２０質量％からなる毛髪２２を、かつらベース１０の第３部分１３には、上述した毛髪用試料６と同じ構成のポリエステル系繊維Ｂ４０質量％、ポリエステル系繊維Ａ６０質量％からなる毛髪２３を植毛し、図１に示すような全頭かつら１を作製した。【００４０】
（実施例２）
かつらベース１０の第１部分１１には、上述した毛髪用試料２と同じ構成のポリエステル系繊維Ａ６０質量％、ポリエステル系繊維Ｂ２０質量％及び再生コラーゲン繊維２０質量％からなる毛髪２１を、かつらベース１０の第２部分１２にも、上述した毛髪用試料２と同じ構成のポリエステル系繊維Ａ６０質量％、ポリエステル系繊維Ｂ２０質量％及び再生コラーゲン繊維２０質量％からなる毛髪２２を、かつらベース１０の第３部分１３には、上述した毛髪用試料７と同じ構成のポリエステル系繊維Ａ４０質量％、ポリエステル系繊維Ｂ６０質量％からなる毛髪２３を植毛し、図１に示すような全頭かつら１を作製した。【００４１】
（実施例３）
かつらベース１０の第１部分１１には、上述した毛髪用試料４と同じ構成のポリエステル系繊維Ａ７０質量％、及び再生コラーゲン繊維３０質量％からなる毛髪２１を、かつらベース１０の第２部分１２には、上述した毛髪用試料３と同じ構成のポリエステル系繊維Ａ７０質量％、ポリエステル系繊維Ｂ１０質量％及び再生コラーゲン繊維２０質量％からなる毛髪２２を、かつらベース１０の第３部分１３には、上述した毛髪用試料９と同じ構成のポリエステル系繊維Ａ８０質量％、ポリエステル系繊維Ｂ２０質量％からなる毛髪２３を植毛し、図１に示すような全頭かつら１を作製した。【００４２】
（比較例１）
かつらベースの第１部分、第２部分、第３部分の全てに上述した毛髪用試料１０と同じ構成のポリエステル系繊維Ａ９０質量％及び再生コラーゲン繊維１０質量％からなる毛髪を植毛した以外は、実施例１と同様にして全頭かつらを作製した。【００４３】
（比較例２）
かつらベースの第１部分、第２部分、第３部分の全てに上述した毛髪用試料６と同じ構成のポリエステル系繊維Ａ６０質量％、ポリエステル系繊維Ｂ４０質量％からなる毛髪を植毛し、実施例１と同様にして全頭かつらを作製した。【００４４】
（比較例３）
かつらベースの第１部分、第２部分、第３部分の全てに上述した毛髪用試料１１と同じ構成のポリエステル系繊維Ｂ１００質量％からなる毛髪を植毛し、実施例１と同様にして全頭かつらを作製した。【００４５】
実施例１〜３、及び比較例１〜３の全頭かつらを被験者の頭部に装着し、光沢、櫛通り性、ヘアアイロンによるカールセット性及びアイロンによるダメージ修復性を下記のように官能評価した。【００４６】
（光沢）
トップ部分における毛髪の光沢を、下記のように５段階の基準で官能評価した。
５：毛髪用試料１２とほぼ同等の光沢（毛髪用試料１２の光沢の測定値：２１）
４：毛髪用試料４とほぼ同等の光沢（毛髪用試料４の光沢の測定値：２５）
３：毛髪用試料８とほぼ同等の光沢（毛髪用試料８の光沢の測定値：３３）
２：毛髪用試料７とほぼ同等の光沢（毛髪用試料７の光沢の測定値：３７）
１：毛髪用試料１１とほぼ同等の光沢（毛髪用試料１１の光沢の測定値：４８）【００４７】
（櫛通り性）
サイド部分の毛髪をとり、該毛髪をブラシ（成進社製、品名「ＷＩＧブラシ」）で挟み込み、上から下へブラシを移動させた。前記（１）の操作を５回繰り返し、毛の絡み状況に基づいて、下記のように５段階の基準で櫛通り性を評価した。
５：櫛通し５回目まで毛絡みが発生することなくブラシが通る
４：櫛通し４〜５回目で毛絡みが発生するがブラシは通る
３：櫛通し２〜３回目で毛絡みが発生するがブラシは通る
２：櫛通し１回目でやや毛絡みが発生するがブラシは通る
１：櫛通し１回目で毛絡みが発生してブラシが通らない【００４８】
（ヘアアイロンによるカールセット性）
サイド部分の毛髪を同じ毛束量になるように均等３分割し、そのうちの一つの分割部分の毛束を１８０℃に加熱したヘアアイロン（米国Ｂｅｌｓｏｎ  Ｐｒｏｄｕｃｔｓ社製、「ＧＯＬＤ  Ｎ  ＨＯＴ  Ｐｒｏｆｅｓｓｉｏｎａｌ  Ｃｅｒａｍｉｃ  Ｓｐｒｉｎｇ  Ｃｕｒｌｉｎｇ  Ｉｒｏｎ  １−１／４ｉｎｃｈ  ＧＨ２１５０」)で挟み、毛先から根元に巻き上げ、５秒間保持した後、カール形状がくずれないようにヘアアイロンを外した。カールの形状を目視で確認し、カールセット性（カールの付きやすさ）を下記のように５段階の基準で官能評価した。各評価基準の典型的なカール形状を図５に示した。
５：毛髪が１．５回転以上のカールを有する
４：毛髪が１回転以上１．５回転未満のカールを有する
３：毛髪が０．５回転以上１回転未満のカールを有する
２：毛髪が０．５回転未満のカールを有する
１：カールが付かずほぼ真っ直ぐな形状である【００４９】
（ヘアアイロンによるダメージ修復性）
（１）ネープ部分の幅３ｃｍの毛束をとり、ブラシにて逆毛を立てて毛髪を絡ませ、その後、ブラシで毛髪を解きほぐし、ダメージを付与した。
（２）１８０℃に加熱したヘアアイロン（米国Ｂｅｌｓｏｎ  Ｐｒｏｄｕｃｔｓ社製、「ＧＯＬＤ  Ｎ  ＨＯＴ  Ｐｒｏｆｅｓｓｉｏｎａｌ  Ｃｅｒａｍｉｃ  Ｓｐｒｉｎｇ  Ｃｕｒｌｉｎｇ  Ｉｒｏｎ  １−１／４ｉｎｃｈ  ＧＨ２１５０」)で、ダメージを付与した毛束を挟み、根元から毛先まで通した。
（３）ヘアアイロンを通した後、ランダムに２０本の毛を抜き取った。
（４）２０本の毛のそれぞれを目視で確認し、毛先に波目の形状が残っているものをダメージ毛とし、ダメージ毛の割合を下記のように算出し、ダメージ毛の割合の値に基づいて、ダメージ修復性を下記のように５段階の基準で官能評価した。
ダメージ毛の割合（％）＝（ダメージ毛の本数/２０）×１００
５：ダメージ毛の割合が１０％以下
４：ダメージ毛の割合が１０％超、３０％以下
３：ダメージ毛の割合が３０％超、５０％以下
２：ダメージ毛の割合が５０％超、７０％以下
１：ダメージ毛の割合が７１％超【００５０】
【表２】
2017104808.tif 000004
【００５１】
表２のデータから分かるように、実施例１〜３の全頭かつらは比較例２〜３の全頭かつらに比べて光沢が抑えられており、自然な外観を示していた。また、実施例１〜３の全頭かつらの方が比較例１の全頭かつらに比べて櫛通り性が良好であった。また、実施例１〜３の全頭かつらの方が比較例１〜３の全頭かつらに比べてカールが付きやすかった。また、実施例１〜３の全頭かつらの方が比較例１の全頭かつらに比べてダメージが修復しやすかった。
【符号の説明】
【００５２】
１  全頭かつら
１０  かつらベース
１１  第１部分
１２  第２部分
１３  第３部分
２０  毛髪
２１  第１部分に植毛された毛髪
２２  第２部分に植毛された毛髪
２３  第３部分に植毛された毛髪
３０  頭部
３１  バング部分
３２  トップ部分
３３  サイド部分
３４  クラウン部分
３５  ミドルセクション
３６  ネープ部分
４０  毛髪用試料
１００  嵩高測定機
１０１  支持台
１０２、１０３  挟み具
１０４  目盛
【図１】
2017104808.tif 000005
【図２】
2017104808.tif 000006
【図３】
2017104808.tif 000007
【図４】
2017104808.tif 000008
【図５】
2017104808.tif 000009
【国際調査報告】
2017104808.tif 000010
2017104808.tif 000011